Brevet FR2200336A1 — publié le 19740419

L'invention est relative à une laque pour piscines. Le laquage des parois intérieures de piscines, en particulier de piscines transportables en acier, se heurte à de sérieuses difficultés, car la couche de laque doit être exempte de pores et résister à 11 eau qui contient souvent du chlore. On a utilisé jusqu'à présent des laques contenant des solvants qu'on pulvérisait en plusieurs couches sur la face intérieure de la piscine de telle façon que la couche présente une épaisseur totale d'environ 120 à 250 J*. L'invention a pour but de fournir une laque susceptible d'être appliquée en une seule opération. Cette laque intérieure pour piscine est caractérisée en ce qu' elle comprend deux composantes, la première composante étant constituée de 55 à 75 parties en poids de résine époxyde, 9 à 31 parties en poids de pigment, en particulier de bioxyde de titane addi tionné d'un pigment phtalocyanique, 11 à 13 parties en poids de charge, 1 à 2 parties en poids d'un agent de thixotropie, compatible et conservant à chaud ses propriétés thixotropiques, 1 à 2 parties en poids d'une résine siliconée, compatible et favorisant le processus la deuxième composante étant constituée de 38 à 55 parties en poids, rapportées à 100 parties de la première composan te, d'un durcisseur, en particulier d'une polyamine aliphatique modi fiée, et est appliquée à chaud en une épaisseur de 300 à 2000 ;; la résine époxyde ayant une viscosité de 80 à 170, en particulier de 100 à 150 poises, un poids équivalent d'époxyde de 180 à 196, en particulier de 182 à 194 et une densité de 1, 165 à 1, 170, en particulier de 1, 167, la charge étant, de préférence, un silicate de magnésium, et la polyamine ayant une viscosité de 50 à 80, en particulier de 60 à 70 poises, une densité de 1, 07 à 1, 11, en particulier de 1, 09, et un poids équivalent d'hydrogène de 127 à 137, en particulier de 132. (Par à chaud, il faut entendre des températures comprises entre 70"C et 100 C, en particulier de 85"C). Une telle laque peut être pulvérisée en une seule opération de pulvérisation. Elle résiste d'une part à l'eau contenue dans la piscine et protège d'autre part parfaitement la piscine nue, ce qui doit être attribué, non seulement aux propriétés de la laque, mais aussi à ce que la couche possède l'épaisseur indiquée. La laque selon l'invention peut également être appli quée sur des parois verticales, à l'épaisseur indiquée, sans couler, ni former de traitées L'invention est relative également à une piscine comportant une couche de laque sur sa face intérieure et caractérisée en ce que la couche de laque est homogène, possède une épaisseur comprise entre 300 et 2000 tA, et est de la nature spécifiée dans les revendications I à 3 La figure unique du dessin représente un exemple de réalisation. La référence 1 désigne une piscine et la référence 2 une couche de laque. - REVENDICATIONS - 1 - Laque intérieure pour piscines, caractérisée en ce qu'elle comprend deux composantes, la première composante étant constituée de 55 à 75 parties en poids de résine époxyde, 9 à 31 parties en poids de pigment, en particulier de bioxyde de titane addi tionné d'un pigment phtalocyanique; 11 à 13 parties en poids de charge 1 à 2 parties en poids d'un agent de thixotropie, compatible et conservant à chaud ses propriétés thixotropiques, 1 à 2 parties en poids d'une résine siliconée compatible et favorisant le processus la deuxième composante étant constituée de 38 à 55 parties en poids, rapportées à 100 parties de la première composante d'un durcisseur, en particulier d'une polyamine aliphatique modifiée. et appliquée à chaud en une épaisseur de 300 à 2000 , la résine époxyde ayant une viscosité de 80 à 170, en particulier de 100 à 150 poises, un poids équivalent d'époxyde de 180 à 196, en particulier de 182 à 194 et une densité de 1, 165 à 1, 170, en particulier de 1, 167, la charge étant, de préférence, un silicate de magnésium, et la polyamine ayant une viscosité de 50 à 80, en particulier de 60 à 70 poises, une densité de 1, 07 à 1, 11, en particulier de 1, 09, et un poids équivalent d'hydrogène de 127 à 137, en particulier de 132. 2 - Laque selon la revendication 1, caractérisée en ce que la première composante consiste en 61 à 71 parties en poids de résine époxyde, 14 à 25 parties en poids de pigment, Il à 13 parties en poids de charge, I à 2 parties en poids d'un agent de thixotropie, 1 à 2 parties en poids de résine siliconée, et ladeuxième composante en 43 à 50 parties en poids de durcisseur, pour 100 parties de la première composante. 3 - Laque selon la revendication 2, caractérisée en ce que la première composante consiste en 66 parties en poids de résine époxyde, 19, 6 parties en poids de pigment, 11, 9 parties en poids de charge, 1 5 parties en poids d'un agent de thixotropie, 1 partie en poids de résine siliconée. et la deuxième composante consiste en 46 Parties en poids de durcisseur. 4 - Laque selon l'une quelconque des revendications l à 3, ca ractérisée en ce que son épaisseur est comprise entre 500 et 800 1L 5 - Laque selon la revendication 4, caractérisée en ce que son épaisseur se monte à 700 6 - Piscine revêtue d'une couche de laque sur sa face intérieure, caractérisée en ce que la couche de laque est homogène, a une épaisseur de 300 à 2000pu , et est de la nature indiquée dans les revendications 1 à 5. 7 - Piscine selon la revendication 6, caractérisée en ce que ltépaisseur de la couche de laque est comprise entre 500 et 800 8 - Piscine selon la revendication 7, caractérisée en ce que 1' épaisseur de la couche de laque est de 700